(57)【特許請求の範囲】
【請求項１】
アルカリ金属化合物、アルカリ土類金属化合物、塩基性ホウ素化合物、塩基性リン化合物、塩基性アンモニウム化合物及びアミン化合物から選ばれる塩基性化合物の少なくとも１種である塩基性エステル交換触媒の存在下、炭酸ジエステルとジヒドロキシアリール化合物との重縮合により得られたポリカーボネートを、二軸押出機によって酸性化合物を添加して、ペレット化する際に、該酸性化合物の添加量は重縮合反応に使用した塩基性エステル交換触媒の中和当量に対して０．５〜３０倍の範囲内であり、かつ、該押出機の運転条件が下記（ＩＩ）を満たすことを特徴とするポリカーボネートの製造方法。
５０００＜（ＮＬＤ2 ／Ｑ）1/2 ×Ｔ2 ＜１５０００    （ＩＩ）
（式中、Ｎは回転数（ｒｐｍ）であり、Ｌは二軸押出機のスクリューの長さ（ｍ）であり、Ｄは一本のスクリューの外径（ｍ）であり、Ｑは吐出量（ｋｇ／ｈ）であり、Ｔは押出機内最高樹脂温度（℃）で、２５０℃≦Ｔ≦３３０℃の範囲内にある。）
【請求項２】
エステル交換触媒の使用量が、ジヒドロキシアリール化合物１モルに対して、１×１０-9〜１×１０-3モルの範囲内にある請求項１記載のポリカーボネートの製造方法。
【請求項３】
エステル交換触媒が、アルカリ金属化合物である請求項１又は２記載のポリカーボネートの製造方法。
【請求項４】
酸性化合物が、無機酸、カルボン酸、スルホン酸、スルフィン酸及びそれらのエステルから選ばれる少なくとも１種である請求項１〜３のいずれかに記載のポリカーボネートの製造方法。
【発明の詳細な説明】
【０００１】
【発明の属する技術分野】
本発明は、いわゆるエステル交換法ポリカーボネ一トの製造方法に関する。詳しくは、色相に優れたポリカーボネートの製造方法に関する。
【０００２】
【従来の技術】
炭酸ジエステルとジヒドロキシアリール化合物を重縮合させポリカ一ボネ一トを製造する、いわゆるエステル交換法は、ホスゲン法（界面重合法）に比べて、工程が比較的単純であり、操作、コスト面で優位性が発揮できるだけでなく、毒性の強いホスゲンや塩化メチレン等のハロゲン系溶剤を使用しないという点において、環境保全の面からも最近見直されている。しかしながら、現在、エステル交換法の工業プロセスとしての採用は未だ少ない。
【０００３】
その原因は、従来のエステル交換法で製造されるポリカーボネートに、品質面で幾つかの欠点があるからであり、色相、熱安定性、加水分解安定性の不良が大きな問題とされている。この問題を解決するために、これまで種々の検討がなされている。例えば、触媒の改良（特開昭５５−１４２０２５号、特開平２−１２４９３４号、特開平２−２１２５１８号）、反応器材質及び表面処理の検討（米国特許第４３８３０９２号、特開平４一７３２８号、特開平４−７２３２７号）、重合プロセス及び重合装置の検討（特開昭６１−６２５２２号、特開平２−１７５７２３号）、末端封止の検討（特関昭６３−４３９２４号、特開平２−１７５７２３号）、安定剤の検討（特開平４−１５２２３号、特開平４−１２２６号、特開平４−ｌ２２７号、特開平４−３６３４４号、特開平４−４１５２５号、特開平５−９２８６号、特開平０４−３２８１２４号）等が挙げられる。
【０００４】
しかしながら、触媒の改良、反応器材質及び表面処理、重合ブロセス及び重合装置について改良を行い、色相の良好なボリカーボネートが得られたとしても、製品とするために二軸押出機を用いてペレット化する際、その押出条件が適切でなければ、ペレット化して得られるポリカーボネートが、黄変してしまうという間題があった。
【０００５】
【発明が解決しようとする課題】
本発明の課題は、エステル交換法で得られるポリカーボネートの品質上の問題点を解決しようとするものであって、色相の良好なポリカーボネートを製造する方法を提供するものである。
【０００６】
【課題を解決するための手段】
本発明者らは、これらの問題点を解決すべく、鋭意検討を行った結果、エステル交換法で得られたボリカ−ボネート樹脂を二軸押出機を用いて脱揮後ペレット化する際にその押出条件が特定の関係式を満たすことにより上記問題点を解決可能であることを見出し、本発明を完成するに至った。
【０００７】
すなわち、本発明の要旨は、アルカリ金属化合物、アルカリ土類金属化合物、塩基性ホウ素化合物、塩基性リン化合物、塩基性アンモニウム化合物及びアミン化合物から選ばれる塩基性化合物の少なくとも１種である塩基性エステル交換触媒の存在下、炭酸ジエステルとジヒドロキシアリール化合物との重縮合により得られたポリカーボネートを、二軸押出機によって酸性化合物を添加して、ペレット化する際に、該酸性化合物の添加量は重縮合反応に使用した塩基性エステル交換触媒の中和当量に対して０．５〜３０倍の範囲内であり、かつ、該押出機の運転条件が下記（ＩＩ）を満たすことを特徴とするポリカーボネートの製造方法に関する。
５０００＜（ＮＬＤ2 ／Ｑ）1/2 ×Ｔ2 ＜１５０００    （ＩＩ）
（式中、Ｎは回転数（ｒｐｍ）であり、Ｌは二軸押出機のスクリューの長さ（ｍ）であり、Ｄは一本のスクリューの外径（ｍ）であり、Ｑは吐出量（ｋｇ／ｈ）であり、Ｔは押出機内最高樹脂温度（℃）で、２５０℃≦Ｔ≦３３０℃の範囲内にある。）
【０００８】
【発明の実施の形態】
本発明方法において、一方の原料モノマーである炭酸ジエステルは、通常、下記式（ＩＩＩ）で表される。
【０００９】
【化１】
0003667534.tif 000002
【００１０】
（式中、Ａ及びＡ’は、置換されていてもよい、炭素数１〜１８の脂肪族基又は芳香族基であり、ＡとＡ’は、同−であっても異なっていてもよい。）
上記式（ＩＩＩ）で表される炭酸ジエステルとしては、例えば、ジフェニルカーボネート、ジトリルカーボネートに代表される置換ジフェニルカーボネート、ジメチルカーボネート、ジエチルカーボネート及びジ−ｔ−ブチルカーボネート等が例示されるが、特に好ましくは、ジフェニルカーボネート及び置換ジフェニルカーボネートが挙げられる。これらの炭酸ジエステルは、単独でも、２種以上の混合物でもよい。
【００１１】
また、本発明方法において、上記の炭酸ジエステルの一部を、その５０モル％以下、好ましくは３０モル％以下の量のジカルボン酸又はそのエステルで置換したものを使用してもよい。このようなジカルボン酸又はそのエステルとしては、テレフタル酸、イソフタル酸、テレフタル酸ジフェニル、イソフタル酸ジフェニル等が用いられる。このような場合には、ポリエステルカーボネートが得られる。
【００１２】
他方の原料モノマーであるジヒドロキシアリール化合物は、通常、下記式（ＩＶ）で表される。
【００１３】
【化２】
0003667534.tif 000003
【００１４】
（式中、Ｂは単結合、炭素数１〜８のアルキレン基、炭素数２〜８のアルキリデン基、炭素数５〜１５のシクロアルキレン基、炭素数５〜１５のシクロアルキリデン基、−Ｏ−、−Ｓ−、−ＣＯ−、−ＳＯ−及び−ＳＯ2 −で示される２価の基からなる群から選ばれるものであり、Ｘ及びＹは、ハロゲン又は炭素数１〜６の炭化水素基であり、ｐ及びｑは０〜２の整数であり、ＸとＹ、ｐとｑは、いづれも、同一であっても異なっていてもよい。）
【００１５】
上記式（ＩＶ）で表されるジヒドロキシアリール化合物としては、例えば、ビス（４−ヒドロキシジフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン等のビスフェノール；４，４’−ジヒドロキシビフェニル、３，３’，５，５’−テトラメチル−４，４’−ジヒドロキシビフェニル等のビフェノール；ビス（４−ヒドロキシフェニル）スルホン、ビス（４−ヒドロキシフェニル）スルフイド、ビス（４−ヒドロキシフェニル）エーテル、ビス（４−ヒドロキシフェニル）ケトン等が例示されるが、特に好ましくは、２，２−ビス（４−ヒドロキシフェニル）プロパン（以下ビスフェノールＡと略す）が挙げられる。これらのジビドロキシアリール化合物は、単独でも２種以上の混合物でもよい。
【００１６】
エステル交換法によりポリカーボネートを製造する際に使用される触媒種には、アルカリ金属化合物、アルカリ土類金属化合物、塩基性ホウ素化合物、塩基性リン化合物、塩基性アンモニウム化合物及びアミン化合物から選ばれる塩基性化合物が使用される。これらの塩基性エステル交換触媒は、１種類で使用してもよく、２種類以上を組み合わせて使用してもよい。触媒の使用量は、ジヒドロキシアリール化合物１モルに対して、通常、１×１０-9〜１×１０-3モル、好ましくは１×１０-７〜１×１０-４モルの範囲内にある。
【００１７】
アルカリ金属化合物としては、リチウム、ナトリウム、カリウム、ルビジウム、セシウム等のアルカリ金属の、水酸化物、炭酸塩、炭酸水素化合物等の無機アルカリ金属化合物；アルコ一ル類、フェノール類、有機カルボン酸類等との塩のような有機アルカリ金属化合物が例示されるが、中でも、セシウム化合物が好ましく、具体的には、炭酸セシウム、炭酸水素セシウム、水酸化セシウム等が挙げられる。
【００１８】
また、アルカリ土類金属化合物としては、ベリリウム、カルシウム、マグネシウム、ストロンチウム等のアルカリ土類金属の、水酸化物、炭酸塩等の無機アルカリ土類化合物；アルコール類、フェノール類、有機カルボン酸類等との塩のような有機アルカリ土類金属化合物が例示される。
【００１９】
塩基性ホウ素化合物としては、例えば、テトラメチルホウ素、テトラエチルホウ素、テトラプロピルホウ素、テトラブチルホウ素、トリメチルエチルホウ素、トリメチルベンジルホウ素、トリメチルフェニルホウ素、トリエチルメチルホウ素、トリエチルベンジルホウ素、トリエチルフェニルホウ素、トリブチルベンジルホウ素、トリブチルフェニルホウ素、テトラフェニルホウ素、ベンジルトリフェニルホウ素、メチルトリフェニルホウ素、ブチルトリフェニルホウ素等のナトリウム塩、カリウム塩、リチウム塩、カルシウム塩、マグネシウム塩、バリウム塩及びストロンチウム塩等が例示される。
【００２０】
塩基性リン化合物としては、例えば、トリエチルホスフイン、トリ−ｎ−プロピルホスフィン、トリイソプロピルホスフィン、トリ−ｎ−ブチルホスフィン、トリフェニルホスフィン等の３価のリン化合物、又はこれらの化合物から誘導される４級ホスホニウム塩等が例示される。
【００２１】
塩基性アンモニウム化合物としては、例えば、テトラメチルアンモニウムヒドロキサイド、テトラエチルアンモニウムヒドロキサイド、テトラプロピルアンモニウムヒドロキサイド、テトラブチルアンモニウムヒドロキサイド、トリメチルエチルアンモニウムヒドロキサイド、トリメチルベンジルアンモニウムヒドロキサイド、トリメチルフェニルアンモニウムヒドロキサイド、トリエチルメチルアンモニウムヒドロキサイド、トリエチルベンジルアンモニウムヒドロキサイド、トリエチルフェニルアンモニウムヒドロキサイド、トリブチルベンジルアンモニウムヒドロキサイド、トリブチルフェニルアンモニウムヒドロキサイド、テトラフェニルアンモニウムヒドロキサイド、ベンジルトリフェニルアンモニウムヒドロキサイド、メチルトリフェニルアンモニウムヒドロキサイド、ブチルトリフェニルアンモニウムヒドロキサイド等が例示される。
【００２２】
アミン系化合物としては、例えば、４−アミノピリジン、２−アミノピリジン、Ｎ，Ｎ−ジメチル−４−アミノピリジン、４−ジエチルアミノピリジン、２−ヒドロキシピリジン、２−メトキシピリジン、４−メトキシピリジン、２−ジメチルアミノイミダゾール、２−メトキシイミダゾール、イミダゾール、２−メルカプトイミダゾール、２−メチルイミダゾール、アミノキノリン等が例示される。
【００２３】
これら各種のエステル交換触媒のうち、実用的にはアルカリ金属化合物が望ましい。
【００２４】
エステル交換反応は、一般的には２段階以上の多段工程で実施される。具体的には、第１段目の反応は、常圧又は減圧下で１４０〜２６０℃、好ましくはｌ８０〜２４０℃の温度で０．１〜５時間、好ましくは０．５〜３時間反応させる。ついで、反応系の減圧度を上げながら反応温度を高め、最終的には１ｍｍＨｇ以下の減圧下、２４０〜３２０℃の温度で重縮合反応を行う。反応の形式は、バッチ式、連続式、又はバッチ式と連続式の組み合わせのいずれの方法でもよく、使用する装置は、槽型、管型又は塔型のいずれの形式であってもよい。
【００２５】
本発明で用いるポリカーボネート樹脂としては、粘度平均分子量（Ｍｖ）が１００００〜１０００００のものが好ましく、特に、１２０００〜４００００のものが好ましい。
【００２６】
本発明において、添加する酸性化合物には特に制限はなく、重縮合反応に使用する塩基性エステル交換触媒を中和する効果のあるものであればいずれも使用できる。例えば、塩酸、硝酸、ホウ酸、硫酸、亜硫酸、リン酸、亜リン酸、次亜リン酸、ポリリン酸、アジピン酸、アスコルビン酸、アスパラギン酸、アゼライン酸、アデノシンリン酸、安息香酸、ギ酸、吉草酸、クエン酸、グリコール酸、グルタミン酸、グルタル酸、ケイ皮酸、コハク酸、酢酸、酒石酸、シュウ酸、ｐ−トルエンスルフイン酸、ｐ−トルエンスルホン酸、ナフタレンスルホン酸、ニコチン酸、ピクリン酸、ピコリン酸、フタル酸、テレフタル酸、プロピオン酸、ベンゼンスルフイン酸、ベンゼンスルホン酸、マロン酸、マレイン酸等のブレンステッド酸及びそのエステル類が例示されるが、特に好ましくは、スルホン酸化合物又はそのエステル化合物、具体的には、ｐ−トルエンスルホン酸、ｐ−トルエンスルホン酸メチル、ｐ−トルエンスルホン酸ブチル等が拳げられる。これらの酸性化合物は、単独でも、２種以上の混合物でもよい。
【００２７】
これらの酸性化合物の添加量は、重縮合反応に使用した塩基性エステル交換触媒の中和当量に対して０．１〜５０倍、好ましくは０．５〜３０倍の範囲内である。また、これら酸性化合物を添加する時期としては、重縮合反応後であれば、いつでもよい。添加方法にも特別な制限はなく、酸性化合物の性状や所望の条件に応じて、塩基性エステル交換触媒を含む重縮合物に、直接添加する方法、適当な溶媒に溶解して添加する方法、ペレットやフレーク状のマスターバッチとして添加する方法等、いずれでもよい。
【００２８】
本発明で用いる二軸押出機としては、噛み合い型二軸押出機で、回転方向は同方向回転でも異方向回転でもよい。押出機内部は、通常、多数のバレルに分割され、最初のバレルに樹脂供給部を設け、最後のバレルに樹脂排出部を設ける。また、樹脂供給部と樹脂排出部の間に酸性化合物添加部及びベント部を設ける。特に、酸性化合物添加部の後に、ベント部を有するものが好ましい。ベント数に制限は無く、通常は、２段から１０段の多段ベントが用いられる。また、本発明における、押出機内最高樹脂温度とは、押出機の各バレルの中心及び出口部に取り付けられた樹脂温度計が、運転中に示した最も高い温度を意味する。使用される温度計も、特に制限は無く、熱電対式や接触型赤外線式等の温度計が好適に使用される。また、押出機に供給される樹脂は、溶融状態、ペレット状態のいずれでもよい。
【００２９】
本発明では、押出機の運転条件として下記式（ＩＩ）を満たすことが必要である。
５０００＜（ＮＬＤ2 ／Ｑ）1/2 ×Ｔ2 ＜１５０００    （ＩＩ）
（式中、Ｎは回転数（ｒｐｍ）であり、Ｌは二軸押出機のスクリューの長さ（ｍ）であり、Ｄは一本のスクリューの外径（ｍ）であり、Ｑは吐出量（ｋｇ／ｈ）であり、Ｔは押出機内最高樹脂温度（℃）で、２５０℃≦Ｔ≦３３０℃の範囲内にある。）
（ＮＬＤ2 ／Ｑ）1/2 ×Ｔ2 の値が５０００以下であると、ポリカーボネートと酸性化合物との混練が不十分となり、分子量が低下したり、成形時に着色したりする傾向がある。
【００３０】
押出機内の最高樹脂温度は、低すぎると押出機内で樹脂が固まり運転が不可能になるし、高すぎると樹脂の劣化がおこり着色してしまうので、２５０〜３３０℃の範囲内が好ましい。また、吐出量（Ｑ）、回転数（Ｎ）及び二軸押出機の１本のスクリュー外径（Ｄ）は、相互に相関があるため、式（Ｉ）に示した（ＮＬＤ2 ／Ｑ）の値が０．００５〜０．０２５の範囲内であれば、吐出量（Ｑ）、回転数（Ｎ）、二軸押出機の１本のスクリュー外径（Ｄ）、スクリューの長さ（Ｌ）の個々の値における好ましい範囲についての制限は特に無い。しかしながら、（ＮＬＤ2 ／Ｑ）の値が上記範囲外であると、得られるポリマーの色相が悪化するので、上記範囲内であることが必要である。
【００３１】
【実施例】
以下、実施例により本発明を具体的に説明するが、本発明は以下の実施例になんら制限を受けるものではない。
なお、分析は以下の方法で行った。
【００３２】
（１）分子量
ウベローデ粘度計を用いて、ポリカーボネート樹脂の、塩化メチレン中２０℃の極限粘度［η］を測定し、以下の式より粘度平均分子量Ｍｖを求めた。
［η］＝１．２３×１０-4×（Ｍｖ）0.83
【００３３】
（２）色相
ポリカーボネート樹脂を、窒素雰囲気下、１２０℃で６時間以上乾燥した後、（株）目本製鋼所製Ｊ−１００射出成形機で３ｍｍ厚の射出成型品を２８０℃で製作し、スガ試験機ＳＣ−ｌによりＹＩ値を測定した。このＹＩ値が小さい方が色相は良好である。
【００３４】
実施例１〜６及び比較例１〜２
［重縮合］
窒素ガス雰囲気下で、ビスフェノールＡ（ＢＰＡ）とジフェニルカーボネート（ＤＰＣ）とを、一定のモル比（ＤＰＣ／ＢＰＡ＝１．０４０）に混合調製した溶融混合物を８８．７ｋｇ／ｈの流量で、原料導入管を介して常圧、窒素雰囲気下、２１０℃に制御した第１竪型攪拌重合槽に連続供給し、平均滞留時間が６０分になるように、槽底部のポリマー排出ラインに設けられたバルブ開度を制御しつつ、液面レベルを一定に保った。また、上記原料混合物の供給を開始すると同時に、触媒として０．０２重量％の炭酸セシウム水溶液を、３２０ｍｌ／ｈ（ビスフェノールＡ１モルに対し、１×１０-6モル）の流量で、連続供給した。
【００３５】
第１重合槽の槽底より排出された重合液は、引き続き、直列に配した第２、３、４の竪型重合槽並びに第５の横型重合槽に、逐次連続供給された。各槽では、反応の間、平均滞留時間が６０分になるように液面レベルを制御し、また同時に副生するフェノールの留去も行った。重合条件は、それぞれ、
第２重合槽（２１０℃、１００Ｔｏｒｒ、２００ｒｐｍ）、
第３重合槽（２４０℃、１５Ｔｏｒｒ、１００ｒｐｍ）、
第４重合槽（２７０℃、０．５Ｔｏｒｒ、４４ｒｐｍ）、
第５重合槽（２８０℃、０．５Ｔｏｒｒ、１０ｒｐｍ）で
反応の進行とともに高温、高真空、低攪拌速度に条件を設定した。ポリカーボネートの製造速度は、５０ｋｇ／ｈである。こうして得られたポリカーボネートの分子量は、Ｍｖ＝２２５００であった。
【００３６】
［混練・ペレット化］
得られたポリカーボネートを、溶融状態のまま、図１に示す押出機に供給し、表−１又は表−２に示す種々の運転条件下で混練後、ペレット化を行った。
使用した押出機（２０）は、１１個のバレル（１〜１１）で構成された、噛み合いスクリュー型、同方向回転、二軸押出機（神戸製鋼所（株）製：１本のスクリー径Ｄ＝０．０４６ｍ、Ｌ／Ｄ＝４０．２）で、各バレルの中心及び押出機出口（２６）に、熱電対式内部温度測定用の温度計を設置し、３段のベント口（２３〜２５）を具備し、樹脂供給口（２１）に最も近いベント口（２３）の手前、すなわち樹脂供給口から３番目のバレル（３）に酸性化合物圧入孔（２２）を有するものを使用した。
ポリカーボネートがこの押出機を通過する間に、連続的に酸性化合物を、溶液（酸性化合物７ｇを、アセトン６００ｍｌ及び水５００ｍｌに溶解した）状態で、５ｐｐｍとなるように添加し、脱揮しながら、混練を行った。このとき最高樹脂温度は、すべて酸性化合物を混練するためのニーディングゾーンである、樹脂供給口より３番目のバレル位置で観測された。得られたペレットの色相も、表−１及び表−２に示した。
【００３７】
比較例３
実施例１において、ビスフェノールＡとジフェニルカーボネートとの溶融混合物の流量を１７．７ｋｇ／ｈに、また、炭酸セシウム水溶液の流量を６４ｍｌ／ｈに変更した以外は、実施例１と全く同様にして、１０ｋｇ／ｈの製造速度で、分子量Ｍｖ＝２２９００のポリカーボネートを得た。
このポリカーボネートを混練・ペレット化した際の、二軸押出機の運転条件及び得られたペレットの色相は、表−２に示した。
【００３８】
実施例７及び比較例４
実施例１において、ビスフェノールＡとジフェニルカーボネートとの溶融混合物の流量を５３．２ｋｇ／ｈに、また、炭酸セシウム水溶液の流量を１９２ｍｌ／ｈに変更した以外は、実施例１と全く同様にして、３０ｋｇ／ｈの製造速度で、分子量Ｍｖ＝２２５００のポリカーボネートを得た。
このポリカーボネートを、条件を変えて混練・ペレット化した際の、二軸押出機の運転条件及び得られたペレットの色相は、表−１及び表−２に示した。
【００３９】
実施例８〜１０及び比較例５〜６
［重縮合］
実施例１において、第５重合槽よりギヤーポンプを用いてポリマーを取り出し、ペレタイザーによりペレット化を行った以外は、実施例１と全く同様に重縮合を行った。この連続重合を約４８時間実施して、合計約２４００ｋｇのポリカーボネート樹脂を製造した。得られたポリマーの分子量Ｍｖは、最低２２２００、最大２３２００であった。これらのボリマーを十分にブレンドし、再ペレット化材料とした。この材料の分子量Ｍｖは２２７００で、色相は１．５４であった。
【００４０】
［混練・ペレット化］
こうして、得られたポリカーボネート樹脂材料を、実施例１と同様に、噛み合いスクリュー型、同方向回転、二軸押出機を用いて、表−１及び表−２に示す各種運転条件下で、酸性化合物を５ｐｐｍ添加し、脱揮しながら混練後、再ペレット化した。
【００４１】
ただし、実施例１の押出機に代えて、実施例８及び比較例５では、１０個のバレルで構成された、２ベント式二軸押出機（東芝機械（株）製、１本のスクリュー径（Ｄ）０．０４８ｍ、Ｌ／Ｄ＝４２）を使用し、実施例９〜１０及び比較例６では、１２個のバレルで構成された、３ベント式二軸押出機（日本製鋼所製、１本のスクリュー径（Ｄ）０．０６９ｍ、Ｌ／Ｄ＝４２）を使用した。
また、同時に、酸性化合物の添加位置は、樹脂供給口より２番目のバレルに変更し、かつ、添加形態も、実施例８及び比較例５では、ＰＣの粉末と混合してサイドフィードコンパクターによるマスターバッチ粉末添加に変更した。
【００４２】
このような押出機運転に際し、機内の最高樹脂温度は、実施例８及び比較例５では、押出機出口部、実施例９〜１０及び比較例６では、添加剤を混練するためのニーディングゾーンである樹脂供給口より７番目のバレル位置で観測された。
得られたペレットの色相を表−１及び表−２に示した。
【００４３】
【表１】
0003667534.tif 000004
【００４４】
【表２】
0003667534.tif 000005
【００４５】
【発明の効果】
本発明方法に従って、芳香族ボリカーボネートを製造すれば、色相に優れた芳香族ポリカーボネートを得ることができる。
【図面の簡単な説明】
【図１】  本発明に使用する二軸押出機の概略図。
【符号の説明】
１〜１１  バレル
２０  二軸押出機
２１  樹脂供給口
２２  酸性化合物注入孔
２３〜２５  ベント
２６  押出機出口
【図１】
0003667534.tif 000006